(57)【要約】【課題】レンズアライメントずれによる受光部への入射光減少を抑制して、小Ｆ値においても光を受光部へ効率よく入射させる。【解決手段】２次元状（またはマトリクス状）に複数のフォトダイオード領域２が設けられた半導体基板１の表面上または半導体基板の表層部上に、内部に複数の配線２１〜２３を含む絶縁層３を有する固体撮像素子３１において、フォトダイオード領域２上に光導波路を形成する。その光導波路上の第１マイクロレンズ１１Ａを、光導波路とセルフアライメントにより作製する。絶縁層３の等方性エッチングと異方性エッチングにより光導波路を形成し、その等方性エッチングにより形成された楕円半球状穴３Ａ内にレンズ材料を加工し、熱でレンズ材料を溶かすことにより、楕円半球状穴３Ａのセルフアライメントにより光導波路と第１マイクロレンズ１１Ａが位置決めされた状態で形成される。【選択図】図１
2007287819.tif 000002
【特許請求の範囲】
【請求項１】
複数の受光部が設けられた半導体基板上に絶縁層が設けられており、該受光部上の該絶縁層の開口部に光導波路が形成されている固体撮像素子において、
該受光部上に該光導波路を介して集光用の第１マイクロレンズが設けられており、該第１マイクロレンズは、該光導波路および該第１マイクロレンズの形成用形状のセルフアライメントにより形成されている固体撮像素子。
【請求項２】
前記第１マイクロレンズの焦点が前記受光部上または前記半導体基板表面近傍に設定されている請求項１に記載の固体撮像素子。
【請求項３】
前記第１マイクロレンズおよび前記光導波路の形成用形状が等方性エッチングおよび異方性エッチングにより形成されている請求項１に記載の固体撮像素子。
【請求項４】
前記光導波路は、前記受光部上の対応する位置に設けられた下に凸形のレンズ曲面穴の底面から前記半導体基板表面側まで該半導体基板表面と垂直の側壁または、開口部入口側が広がるように傾斜した側壁を有する請求項１に記載の固体撮像素子。
【請求項５】
前記光導波路内の側壁またはその一部に反射膜が設けられている請求項１に記載の固体撮像素子。
【請求項６】
前記反射膜は、アルミニウム、銀および金の少なくとも１種類を含む金属材料で構成されている請求項５に記載の固体撮像素子。
【請求項７】
前記反射膜は、エッチングにより前記開口部の底からの高さ位置が調整されている請求項５または６に記載の固体撮像素子。
【請求項８】
前記光導波路内の側壁またはその一部が、該光導波路内に埋め込まれる光透過性材料よりも屈折率が低い薄膜により形成されている請求項１に記載の固体撮像素子。
【請求項９】
前記光導波路内の側壁またはその一部が、前記絶縁層よりも屈折率が高い薄膜により形成されている請求項１または８に記載の固体撮像素子。
【請求項１０】
前記光導波路内に埋め込まれる光透過性材料の一部または全部がカラーフィルタ材料または白黒用フィルタ材料である請求項１に記載の固体撮像素子。
【請求項１１】
前記光導波路内に埋め込まれる光透過性材料の一部として前記カラーフィルタ材料が用いられ、該光透過性材料の一部以外の部分として前記第１マイクロレンズの材料と同じ材料が用いられている請求項１または１０に記載の固体撮像素子。
【請求項１２】
前記第１マイクロレンズ上に反射防止膜が設けられている請求項１に記載の固体撮像素子。
【請求項１３】
前記第１マイクロレンズ上にさらに集光用の第２マイクロレンズが設けられている請求項１に記載の固体撮像素子。
【請求項１４】
前記第１マイクロレンズは、凸レンズ形状とされている請求項１に記載の固体撮像素子。
【請求項１５】
前記第１マイクロレンズの位置は、入射光の傾き度合いに応じて、前記受光部の位置に対してオフセットを持たせて設定されている請求項１に記載の固体撮像素子。
【請求項１６】
前記第２マイクロレンズの位置は、入射光の傾き度合いに応じて、前記受光部の位置に対してオフセットを持たせて設定されている請求項１３に記載の固体撮像素子。
【請求項１７】
前記第２マイクロレンズおよび前記第１マイクロレンズの各位置は、入射光の傾き度合いに応じて、前記受光部の位置に対してオフセットを持たせて設定されている請求項１３に記載の固体撮像素子。
【請求項１８】
前記第１マイクロレンズ上に反射膜が設けられた該第１マイクロレンズおよび該反射膜にレンズ曲面穴を開口して、該レンズ曲面穴に前記第２マイクロレンズの形成部分を充填させた光閉じ込め構造を有している請求項１３に記載の固体撮像素子。
【請求項１９】
前記レンズ曲面穴は楕円半球状穴または半球状穴である請求項４または１８に記載の固体撮像素子。
【請求項２０】
前記光導波路内に埋め込まれるカラーフィルタ材料の厚さは０.５μｍ以上１μｍ以下である請求項１０または１１に記載の固体撮像素子。
【請求項２１】
複数の受光部が設けられた半導体基板上に絶縁層を形成し、該受光部上の該絶縁層を開口して光導波路を形成する固体撮像素子の製造方法において、
前記絶縁層に対して等方性エッチングおよび異方性エッチングを行って該第１マイクロレンズおよび該光導波路の形成用形状を形成するレンズおよび光導波路形状形成工程と、
該光導波路および該第１マイクロレンズの形成用形状をセルフアライメントにして該第１マイクロレンズを形成する第１マイクロレンズ形成工程とを有する固体撮像素子の製造方法。
【請求項２２】
前記レンズおよび光導波路形状形成工程は、
所定形状のレジストマスクを用いて前記絶縁層の等方性エッチングを行って、前記受光部上に対応する位置に下に凸形のレンズ曲面穴を形成するレンズ穴形状形成工程と、
所定形状のレジストマスクを用いて該絶縁層の異方性エッチングを行って、該レンズ曲面穴の底面から前記半導体基板表面側まで該半導体基板表面と垂直の側壁部分または、開口部入口側が広がるように傾斜した側壁部分を形成する光導波路形状形成工程とを有する請求項２１に記載の固体撮像素子の製造方法。
【請求項２３】
前記レンズ穴形状形成工程および前記光導波路形状形成工程は同じ所定形状のレジストマスクかまたは異なる所定形状のレジストマスクを用いる請求項２２に記載の固体撮像素子の製造方法。
【請求項２４】
前記光導波路の形成用形状内に光透過性材料を埋め込んで該光導波路を形成する光導波路形成工程をさらに有する請求項２１または２２に記載の固体撮像素子の製造方法。
【請求項２５】
前記第１マイクロレンズ形成工程は、前記光導波路が形成された基板部上にレンズ材料を塗布して、前記レンズ曲面穴内に該レンズ材料を埋め込んだ後に所定形状に加工し、該所定形状のレンズ材料を熱により溶かすことにより凸状の前記第１マイクロレンズを形成する請求項２１に記載の固体撮像素子の製造方法。
【請求項２６】
前記光導波路形状形成工程により前記光導波路の形成用形状が形成された基板部上に反射膜材料を成膜し、該反射膜材料に異方性エッチングを行って該光導波路の形成用形状内の側壁部分に該反射膜材料の薄膜を残す光導波路側壁形成工程をさらに有する請求項２２に記載の固体撮像素子の製造方法。
【請求項２７】
前記光導波路側壁形成工程は、前記異方性エッチングのエッチング時間を調整して、前記反射膜の高さ位置を調整する請求項２６に記載の固体撮像素子の製造方法。
【請求項２８】
前記レンズ曲面穴は楕円半球状穴または半球状穴である請求項２２または２５に記載の固体撮像素子の製造方法。
【請求項２９】
前記光導波路形成工程は、前記光導波路の形成用形状内に前記光透過性材料としてカラーフィルタ材料を埋め込み、さらに該光導波路の形成用形状内に次の光透過性材料として前記第１マイクロレンズの材料と同じ材料を埋め込んで該光導波路を形成する請求項２４に記載の固体撮像素子の製造方法。
【請求項３０】
請求項１〜２０のいずれかに記載の固体撮像素子を撮像部に用いた電子情報機器。
【発明の詳細な説明】
【技術分野】
【０００１】
本発明は、集光効率を高めるために受光部上にオンチップレンズを設けた固体撮像素子およびその製造方法、この製造方法により作製された固体撮像素子を、画像入力デバイスとして撮像部に用いた例えばデジタルビデオカメラおよびデジタルスチルカメラなどのデジタルカメラや、画像入力カメラ、スキャナ、ファクシミリ、カメラ付き携帯電話装置などの電子情報機器に関する。
【背景技術】
【０００２】
この種の従来の固体撮像素子では、多画素化に伴って感度向上を図るため、受光部（光電変換部；フォトダイオード部）上に集光用のオンチップレンズ（マイクロレンズ）を形成することによって集光効率を高めてきた。しかしながら、更なる多画素化に伴う受光部の縮小化および感度低下に対して、オンチップレンズによる従来技術のみでは、集光効率を更に高めるのには限界があった。
【０００３】
この集光効率の更なる向上のために、例えば特許文献１〜６に記載されているように、受光部とオンチップレンズ間に光導波路を設けることにより、受光部に光を効率的に導くようにようにした構造が提案されている。以下に、このような受光部上に光導波路を設けた従来の固体撮像素子ついて図９および図１０を用いて説明する。
【０００４】
図９は、受光部上に光導波路を設けた従来の固体撮像素子の要部構成例を示す縦断面図である。なお、図９では、この固体撮像素子の１画素分の構成例が示されているだけであるが、実際には半導体基板またはその表層に複数の受光部が２次元状（またはマトリクス状）に設けられている。
【０００５】
図９において、この従来の固体撮像素子５１は、半導体基板１の表層部に受光部としてフォトダイオード領域２が設けられ、このフォトダイオード領域２上には、内部に配線層を含む酸化物などからなる絶縁層３が形成された後に、フォトダイオード領域２の真上の絶縁層３が、例えばリアクティブイオンエッチング（ＲＩＥ）法などの異方性エッチングを用いて開口されており、さらにＣＶＤ法やスパッタリング法などにより、絶縁膜４を介して反射膜５が形成され、さらにＲＩＥ法などの異方性エッチングにより、開口部側壁のみに反射膜５が残されて光導波路用のホールが形成される。この側壁反射膜５が形成された光導波路用のホール内には、反射膜５に応じた屈折率を有する光透過性材料膜６が埋め込まれて光導波路６Ａが形成される。その上に、平坦化膜７を介して、フォトダイオード領域２に対向する位置に集光用のマイクロレンズ（オンチップレンズ）８が形成される。
【０００６】
上記反射膜５としては、金属膜や、光透過性材料膜６と異なる屈折率を有する膜を用いた例が提案されている。前者については、反射率が高い金属膜として、例えばアルミニウムが用いられている。この場合、光導波路６Ａ内に入射されてきた光を反射させることにより、受光部であるフォトダイオード領域２へ光が導かれる。また、後者の場合、光透過性材料膜６と異なる屈折率を有する膜として、例えばＳｉＮ膜などが用いられている。この場合、光導波路６Ａ内に埋め込まれた光透過性材料膜６の屈折率をＳｉＮ膜などの反射膜５よりも高くすることにより、光透過性材料膜６と反射膜５との界面にて臨界角よりも大きい入射角を有する入射光が全反射されて、受光部２に光が効率よく導かれる。このように、従来の固体撮像素子５１では、受光部とオンチップレンズ８間に光導波路６Ａを設けることにより、受光部での集光効率が高められている。
【特許文献１】特開７−４５８０５号公報
【特許文献２】特開２００４−２２１５３２号公報
【特許文献３】特開２００５−５４７１号公報
【特許文献４】特開２００３−２３９６３３号公報
【特許文献５】特開２００５−１０１０９０号公報
【特許文献６】特開２００２−１１８２４５号公報
【発明の開示】
【発明が解決しようとする課題】
【０００７】
しかしながら、上述した受光部（フォトダイオード領域２）上に光導波路６Ａを設けた従来の固体撮像素子５１には、以下のような問題がある。
【０００８】
この光導波路６Ａ内の側壁部に形成される反射膜５として金属膜を用いる場合、例えば反射率が高いアルミニウムを用いたとしても、光導波路６Ａ内で多重反射を繰り返すことにより、光の減衰が起きてしまう。このことは、反射膜５として、光導波路６Ａ内に埋め込まれる光透過性材料膜６と異なる屈折率を有する膜を用いた場合にも同様であり、反射膜５と光透過性材料膜６との界面にて臨界角よりも大きい入射角を有する入射光を全反射させる構造としても、入射光が臨界角よりも大きくなることがあるため、光の減衰が起きてしまう虞がある。
【０００９】
この問題に対して、図１０に示すように、他の従来例の固体撮像素子５２において、受光部（フォトダイオード領域２）上の光透過性材料膜６の膜厚を厚くし、かつ光導波路６Ａの開口部入口を広げて側壁断面形状をテーパ状とし、焦点位置が半導体基板１の表面（受光部上）となるように形成することによって、光導波路６Ａ内の側壁での反射回数を減らす提案が為されている。
【００１０】
しかしながら、この場合には、集光用のマイクロレンズ８のアライメント精度が問題となっている。即ち、光導波路６Ａ内の側壁での反射回数を減らすために、焦点位置が半導体基板１の表面（受光部上）としかつ開口部入口を広げて受光部上の光透過性材料膜６の膜厚を厚くすると、光導波路６Ａに対するマイクロレンズ８のアライメントずれによって、光導波路６Ａ内に光が入射され難いという現象が起こり得る。
【００１１】
このように、受光部上に光導波路６Ａを形成したとしても、多重反射により光導波路６Ａ内で光が減衰したり、光導波路６Ａに対するマイクロレンズ８のアライメントずれにより、光導波路６Ａを通して受光部上に光が良好に入射されないという問題がある。特に、カメラが小型化されて小Ｆ（焦点距離）値となった場合には、受光部領域（複数の受光部が設けられた領域）の基板中央から周辺に向かうほど入射光が斜め方向からより傾斜して入射される。このため、この問題がさらに顕著になる。
【００１２】
本発明は、上記従来の問題を解決するもので、受光部の感度を向上させるために受光部上に光導波路が設けられた構造において、レンズアライメントずれによる受光部への入射光減少を抑制して、小Ｆ値においても光を受光部へ効率よく入射させることができる固体撮像素子およびその製造方法、この固体撮像素子を撮像部に用いた電子情報機器を提供することを目的とする。
【課題を解決するための手段】
【００１３】
本発明の固体撮像素子は、複数の受光部が設けられた半導体基板上に絶縁層が設けられており、該受光部上の該絶縁層の開口部に光導波路が形成されている固体撮像素子において、該受光部上に該光導波路を介して集光用の第１マイクロレンズが設けられており、該第１マイクロレンズは、該光導波路および該第１マイクロレンズの形成用形状のセルフアライメントにより形成されているものであり、そのことにより上記目的が達成される。
【００１４】
また、好ましくは、本発明の固体撮像素子における第１マイクロレンズの焦点が前記受光部上または前記半導体基板表面近傍に設定されている。
【００１５】
さらに、好ましくは、本発明の固体撮像素子における第１マイクロレンズおよび前記光導波路の形成用形状が等方性エッチングおよび異方性エッチングにより形成されている。
【００１６】
さらに、好ましくは、本発明の固体撮像素子における光導波路は、前記受光部上の対応する位置に設けられた下に凸形のレンズ曲面穴の底面から前記半導体基板表面側まで該半導体基板表面と垂直の側壁または、開口部入口側が広がるように傾斜した側壁を有する。
【００１７】
さらに、好ましくは、本発明の固体撮像素子における光導波路内の側壁またはその一部に反射膜が設けられている。
【００１８】
さらに、好ましくは、本発明の固体撮像素子における反射膜は、アルミニウム、銀および金の少なくとも１種類を含む金属材料で構成されている。
【００１９】
さらに、好ましくは、本発明の固体撮像素子における反射膜は、エッチングにより前記開口部の底からの高さ位置が調整されている。
【００２０】
さらに、好ましくは、本発明の固体撮像素子における光導波路内の側壁またはその一部が、該光導波路内に埋め込まれる光透過性材料よりも屈折率が低い薄膜により形成されている。
【００２１】
さらに、好ましくは、本発明の固体撮像素子における光導波路内の側壁またはその一部が、前記絶縁層よりも屈折率が高い薄膜により形成されている。
【００２２】
さらに、好ましくは、本発明の固体撮像素子における光導波路内に埋め込まれる光透過性材料の一部または全部がカラーフィルタ材料または白黒用フィルタ材料（透明材料；例えばマイクロレンズに用いる材料などを含む）である。
【００２３】
さらに、好ましくは、本発明の固体撮像素子における光導波路内に埋め込まれる光透過性材料の一部として前記カラーフィルタ材料が用いられ、該光透過性材料の一部以外の部分として前記第１マイクロレンズの材料と同じ材料が用いられている。
【００２４】
さらに、好ましくは、本発明の固体撮像素子における第１マイクロレンズ上に反射防止膜が設けられている。
【００２５】
さらに、好ましくは、本発明の固体撮像素子における第１マイクロレンズ上にさらに集光用の第２マイクロレンズが設けられている。
【００２６】
さらに、好ましくは、本発明の固体撮像素子における第１マイクロレンズは、凸レンズ形状とされている。
【００２７】
さらに、好ましくは、本発明の固体撮像素子における第１マイクロレンズの位置は、入射光の傾き度合いに応じて、前記受光部の位置に対してオフセットを持たせて設定されている。
【００２８】
さらに、好ましくは、本発明の固体撮像素子における第２マイクロレンズの位置は、入射光の傾き度合いに応じて、前記受光部の位置に対してオフセットを持たせて設定されている。
【００２９】
さらに、好ましくは、本発明の固体撮像素子において、前記第２マイクロレンズおよび前記第１マイクロレンズの各位置は、入射光の傾き度合いに応じて、前記受光部の位置に対してオフセットを持たせて設定されている。また、第２マイクロレンズの位置は、前記第１マイクロレンズの位置に対して集光率向上用にオフセットを持たせて設定されている。
【００３０】
さらに、好ましくは、本発明の固体撮像素子において、前記第１マイクロレンズ上に反射膜が設けられた該第１マイクロレンズおよび該反射膜にレンズ曲面穴を開口して、該レンズ曲面穴に前記第２マイクロレンズの形成部分を充填させた光閉じ込め構造を有している。
【００３１】
さらに、好ましくは、本発明の固体撮像素子におけるレンズ曲面穴は楕円半球状穴または半球状穴である。
【００３２】
さらに、好ましくは、本発明の固体撮像素子における光導波路内に埋め込まれるカラーフィルタ材料の厚さは０.５μｍ以上１μｍ以下である。
【００３３】
本発明の固体撮像素子の製造方法は、複数の受光部が設けられた半導体基板上に絶縁層を形成し、該受光部上の該絶縁層を開口して光導波路を形成する固体撮像素子の製造方法において、前記絶縁層に対して等方性エッチングおよび異方性エッチングを行って該第１マイクロレンズおよび該光導波路の形成用形状を形成するレンズおよび光導波路形状形成工程と、該光導波路および該第１マイクロレンズの形成用形状をセルフアライメントにして該第１マイクロレンズを形成する第１マイクロレンズ形成工程とを有するものであり、そのことにより上記目的が達成される。
【００３４】
また、好ましくは、本発明の固体撮像素子の製造方法におけるレンズおよび光導波路形状形成工程は、所定形状のレジストマスクを用いて前記絶縁層の等方性エッチングを行って、前記受光部上に対応する位置に下に凸形のレンズ曲面穴を形成するレンズ穴形状形成工程と、所定形状のレジストマスクを用いて該絶縁層の異方性エッチングを行って、該レンズ曲面穴の底面から前記半導体基板表面側まで該半導体基板表面と垂直の側壁部分または、開口部入口側が広がるように傾斜した側壁部分を形成する光導波路形状形成工程とを有する。
【００３５】
さらに、好ましくは、本発明の固体撮像素子の製造方法におけるレンズ穴形状形成工程および前記光導波路形状形成工程は同じ所定形状のレジストマスクかまたは異なる所定形状のレジストマスクを用いる。
【００３６】
さらに、好ましくは、本発明の固体撮像素子の製造方法における光導波路の形成用形状内に光透過性材料を埋め込んで該光導波路を形成する光導波路形成工程をさらに有する。
【００３７】
さらに、好ましくは、本発明の固体撮像素子の製造方法における第１マイクロレンズ形成工程は、前記光導波路が形成された基板部上にレンズ材料を塗布して、前記レンズ曲面穴内に該レンズ材料を埋め込んだ後に所定形状に加工し、該所定形状のレンズ材料を熱により溶かすことにより凸状の前記第１マイクロレンズを形成する。
【００３８】
さらに、好ましくは、本発明の固体撮像素子の製造方法において、前記光導波路形状形成工程により前記光導波路の形成用形状が形成された基板部上に反射膜材料を成膜し、該反射膜材料に異方性エッチングを行って該光導波路の形成用形状内の側壁部分に該反射膜材料の薄膜を残す光導波路側壁形成工程をさらに有する。
【００３９】
さらに、好ましくは、本発明の固体撮像素子の製造方法における光導波路側壁形成工程は、前記異方性エッチングのエッチング時間を調整して、前記反射膜の高さ位置を調整する。
【００４０】
さらに、好ましくは、本発明の固体撮像素子の製造方法におけるレンズ曲面穴は楕円半球状穴または半球状穴である。
【００４１】
さらに、好ましくは、本発明の固体撮像素子の製造方法における光導波路形成工程は、前記光導波路の形成用形状内に前記光透過性材料としてカラーフィルタ材料を埋め込み、さらに該光導波路の形成用形状内に次の光透過性材料として前記第１マイクロレンズの材料と同じ材料を埋め込んで該光導波路を形成する。
【００４２】
本発明の電子情報機器は、本発明の上記固体撮像素子を撮像部に用いたものであり、そのことにより上記目的が達成される。
【００４３】
上記構成により、以下に、本発明の作用について説明する。
【００４４】
本発明にあっては、半導体基板上または半導体基板の表層部に複数の受光部が設けられ、その上に内部に配線を含む絶縁層が設けられ、この絶縁層に対して、受光部上に光導波路が設けられた固体撮像素子において、光導波路と第１マイクロレンズ（オンチップレンズ）の形成用形状をセルフアライメントにして第１マイクロレンズを形成することにより、光導波路に対するレンズ形成時のアライメントずれがなくなり、光導波路上に第１マイクロレンズをより正確に形成することができる。これにより、所望の位置、例えば基板表面近傍に第１マイクロレンズの焦点を容易に設定することが可能となって、従来のレンズアライメントずれによる受光部への入射光量の減少を抑制することが可能となる。
【００４５】
また、等方性エッチングにより光導波路の上部に下に凸型の楕円半球状穴などのレンズ曲面穴を形成して、レンズ材料をその内部に形成してこれを熱で溶かすことにより、凸型レンズ（第１マイクロレンズ）が形成されると共に光導波路の上部にレンズ材料（光透過性材料）が埋め込まれる。これによっても、受光部への集光率が高められ、斜め入射光に対しても効率よく集光させることが可能となる。
【００４６】
さらに、光導波路内の一部にカラーフィルタ材料を埋め込むことにより、全体にカラーフィルタ材料を埋め込んだ場合に比べて、カラーフィルタによる光吸収をより防ぐことができる。また、光導波路の最深部にカラーフィルタを設けることにより、受光部（フォトダイオード）へ入射される光のクロストークによる影響を低減することが可能となる。
【００４７】
さらに、エッチングによって、光導波路内の下部にのみ高反射率を有する膜（反射膜）を残すことにより、レンズからの光が側壁によって妨げられることを防ぐことが可能となる。さらに、光導波路の最深部のみで光を反射させることにより、受光部への集光率を高めることができる。さらに、光導波路の最深部で生じるクロストークによる影響を防ぐことも可能となる。
【００４８】
さらに、画素（受光部）のレイアウトによっては、受光部が等間隔に並ばないこともあるが、各受光部へ光を導く光導波路にオフセットを持たせることによって、受光部への集光率を向上させることが可能となる。
【００４９】
さらに、光導波路上に形成された第１マイクロレンズ上に第２マイクロレンズを設けることによって、小Ｆ値においても集光率を向上させることが可能となる。
【００５０】
さらに、光導波路上に形成された第１マイクロレンズ上に高反射率薄膜を設けることによって、光閉じ込め構造を構成することが可能となる。
【発明の効果】
【００５１】
以上により、本発明によれば、第１マイクロレンズのアライメントずれによる従来の入射光の減少を抑制することで、光導波路により受光部へ光を効率よく導くことができるため、集光率を向上させて固体撮像素子の感度を向上させることができる。また、受光部が等間隔でなくても、光導波路側にオフセットを持たせることにより、より効率的に各受光部へ光を導くことができる。さらに、セルフアラインメントにより作製された第１マイクロレンズ上にさらに第２マイクロレンズを設けたり、この第２マイクロレンズにオフセットを持たせることにより、小Ｆ値においても良好な集光効率を得ることができる。
【発明を実施するための最良の形態】
【００５２】
以下に、本発明の固体撮像素子およびその製造方法の実施形態１〜３について、図面を参照しながら説明する。
（実施形態１）
図１は、本発明の実施形態１に係る固体撮像素子の要部構成例を示す縦断面図である。なお、図１〜図８では、固体撮像素子の１画素分の構成例が示されており、実際には半導体基板またはその表層に複数の受光部が２次元状（またはマトリクス状）に設けられている。
【００５３】
図１において、本実施形態１の固体撮像素子３１は、半導体基板１の表層部に受光部として各フォトダイオード領域２がそれぞれ設けられている。このフォトダイオード領域２上に、エッチングストッパ膜９を介して配線層２１〜２３を内部に持つ酸化物膜からなる絶縁層３が形成された後に、絶縁層３は、異方性エッチングおよび等方性エッチングを用いて受光部２上が開口され、光導波路ホール１０Ａ中にカラーフィルタ材料（例えば富士マイクロエレクトロニクスマテリアルズ社製の商品名「ＣＯＬＯＲ  ＭＯＳＡＩＣ；カラーモザイク」）が填されて光導波路（カラーフィルタ１０）が形成されている。この光導波路の上部には、下に凸状（レンズ状）のレンズ曲面穴としての楕円半球状穴３Ａが形成されており、その楕円半球状穴３Ａの底面から基板表面上のエッチングストッパ膜９までは、半導体基板１の表面と垂直の側壁部分となっている。光導波路ホール１０Ａ内にカラーフィルタ材料が充填された光導波路の側壁部分の下部側には高反射率を有する反射膜５（高反射率薄膜）が形成されており、光導波路内には光透過性材料としてカラーフィルタ材料が埋め込まれてカラーフィルタ１０を形成している。また、光導波路内のカラーフィルタ１０上および楕円半球状の中央穴部分には光透過性材料としてレンズ材料が埋め込まれて所定形状に加工され、これが熱により溶かされて、カラーフィルタ材料が充填された光導波路の位置に対して、このレンズ材料が、楕円半球状穴３Ａのセルフアラインメントにより凸レンズ状のマイクロレンズ１１Ａ（第１マイクロレンズ）が形成されている。この場合のマイクロレンズ１１Ａの焦点は、例えば半導体基板表面近傍のフォトダイオード領域２に対応する位置に設定されている。
【００５４】
上記構成の本実施形態１に係る固体撮像素子の製造方法について説明する。
【００５５】
図２Ａ（ａ）〜図２Ａ（ｅ）および図２Ｂ（ｆ）〜図２Ｂ（ｊ）は、本発明の実施形態１に係る固体撮像素子の各製造工程を説明するための要部縦断面図である。
【００５６】
まず、図２Ａ（ａ）に示すように、半導体基板１の表層部に受光部としてフォトダイオード領域２を形成し、そのフォトダイオード領域２を含む基板表面上にエッチングストッパ膜９として例えばＳｉＮ膜を形成する。この基板部上に、第１メタル配線層２１、その上の第２メタル配線層２２、さらにその上の第３メタル配線層２３を内部含むようにこれらと交互に絶縁膜３を順次形成する。このとき、第３メタル配線層２３上の絶縁膜３の膜厚は、フォトダイオード領域２上へのレンズ集光距離に合わせて調整する必要がある。
【００５７】
次に、図２Ａ（ｂ）に示すように、絶縁膜３上に、その開口部２０Ａが各フォトダイオード領域２の中央部分にそれぞれ対向する所定形状のレジストマスク２０を形成する。このレジストマスク２０を用いて、絶縁膜３に対して等方性エッチングを行うことにより、フォトダイオード領域２上の対向する絶縁膜３の位置に、１画素サイズ（円形または四角形など）ほどの大きさに、下に凸形（レンズ形状）の楕円半球状穴３Ａを形成する。これに続いて、図２Ａ（ｃ）に示すように、同じ開口部２０Ａを持つレジストマスク２０を用いて、絶縁膜３に対して異方性エッチングを行うことにより、楕円半球状穴３Ａの中央部分下（底面）からエッチングストッパ膜９まで、基板表面部（フォトダイオード領域２）に対して垂直な側壁部分を持つ光導波路ホール１０Ａを形成する。
【００５８】
さらに、図２Ａ（ｄ）に示すように、ＰＶＤ法またはＣＶＤ法を用いて、その基板部上に高反射率を有する薄膜（高反射率薄膜）である反射膜５を形成する。この反射膜５の材料としては、高反射率を有するアルミニウム（Ａｌ）、金（Ａｕ）、銀（Ａｇ）など、またはこれらの合金などの金属膜を用いることができる。その後、図２Ａ（ｅ）に示すように、異方性エッチングを用いて、反射膜５を導波路側壁の一部（受光部側の導波路側壁）のみに残す。このとき、レンズ集光に合わせてエッチング時間を調整することにより、反射膜５の高さ位置を調整することができる。なお、メタル配線層２１〜２３と反射膜５とがショートする虞がある場合には、例えば図３に示すように、本実施形態１の固体撮像素子３１における変形例の固体撮像素子３１Ａとして、絶縁膜３と反射膜５間に、例えばＳｉＮ膜やＳｉＯ2膜などの絶縁膜１２を、反射膜５の形成工程前に形成してもよい。これらの絶縁膜１２は、光導波路を構成する目的から、内部に配線層を含む絶縁層３よりも屈折率が高い材料を用いることが望ましい。
【００５９】
その後、図２Ｂ（ｆ）に示すように、カラーフィルタ１０となるカラーフィルタ材料を光導波路内に埋め込む。このとき、１μｍ以上４μｍ以下（３層の配線層の場合）の厚みを有する透明の絶縁膜３に対して完全にカラーフィルタ材料を埋め込むと、カラーフィルタ１０の透過率の関係から光強度の減少が非常に多くなり、感度劣化を招いてしまうため、図２Ｂ（ｇ）に示すように、図２Ｂ（ｆ）の状態のカラーフィルタ１０の厚さを、例えば０.５μｍ以上１μｍ以下程度にエッチング除去して、０.５μｍ以上でカラーフィルタ１０の機能が発揮され、１μｍ以下でカラーフィルタ１０による光強度の減少を最小限に抑えることが好ましい。このときのエッチングは、等方性エッチングでも異方性エッチングでもよい。また、カラーフィルタ１０は、インクジェット技術を用いて形成してもよい。インクジェット法を用いてカラーフィルタ材料を光導波路内に埋め込むことにより、マスク工程およびエッチング工程を省くことができる。
【００６０】
さらに、図２Ｂ（ｈ）に示すように、この基板部上にレンズ材料を均一に塗布した後、所定形状のレジストマスクを用いてレンズ材料を加工する。このときのレンズ加工は、エッチングまたは現像により行う。なお、このときのレンズ材料としては、内部に配線層を含む絶縁層３または図３に示す絶縁膜１２よりも屈折率が高い材料を用いることが望ましく、さらに、絶縁膜１２は絶縁層３よりも屈折率が高い材料を用いることが望ましい。レンズ加工の際には、図２Ｂ（ｉ）に示すように、光導波路上部の楕円半球状穴３Ａ内に所定量のレンズ材料（所定形状に加工されたレンズ材料）を残すようにする。その後、熱によりこのレンズ材料を溶かすことにより、凸状（凸レンズ形状）のマイクロレンズ１１Ａを楕円半球状穴３Ａのセルフアライメントにより形成する。このとき、アライメントずれによりレンズ材料の加工ずれが起きたとしても、その加工されたレンズ材料を溶かす際に光導波路上部の楕円半球状穴３Ａの形状によって、光導波路の中心上に（所望の位置に）マイクロレンズ１１Ａが形成される。
【００６１】
これにより、図２Ｂ（ｊ）に示すように、光導波路とマイクロレンズ１１Ａが一体化された形状でのセルフアラインメントにより、光導波路とマイクロレンズ１１Ａを形成することができる。したがって、マイクロレンズ１１Ａのアライメントずれによる入射光の減少を抑制して、光導波路により受光部へ光を効率よく導いて集光率を向上させ、固体撮像素子３１の感度をいっそう向上させることができる。
【００６２】
なお、本実施形態１において、マイクロレンズ１１Ａの形成後、レンズギャップを埋めるために、図４に示すように、本実施形態１の固体撮像素子３１における変形例の固体撮像素子３１Ｂとして、マイクロレンズ１１Ａ上に反射防止膜１３となる膜材料を塗布してもよい。また、反射膜５の代わりに、光導波路内に埋め込まれた光透過性材料（カラーフィルタ１０やマイクロレンズ１１Ａの材料）よりも屈折率が低い薄膜や、配線を含む絶縁層３よりも屈折率が高い薄膜を用いて、界面での全反射により光をフォトダイオード領域２上に導くようにすることもできる。
【００６３】
また、本実施形態１では、マイクロレンズ１１Ａの位置は受光部に対してオフセット（ずれ量）を持たせていないが、これに限らず、マイクロレンズ１１Ａの位置は、集光効率向上のために、入射光の傾き度合いに応じて、受光部に対してオフセットを持たせて設定されている。各受光部が等間隔でない場合も含めて、入射光の傾き度合いに応じて、受光部に対してマイクロレンズ１１Ａの位置にオフセット（すれ量）を持たせることにより、受光部に対する集光効率を向上させることができる。
【００６４】
さらに、本実施形態１では、光導波路ホール１０Ａ中にカラーフィルタ材料が充填されて光導波路が形成される場合について説明したが、これに限らず、光導波路ホール１０Ａ中に白黒用フィルタ材料が充填されて光導波路が形成されるように構成してもよい。ここで、白黒用フィルタ材料は、特にそのような名称の材料があるわけではなく、カラーフィルタ材料に対する白黒用フィルタ材料という位置付けであって、この白黒用フィルタ材料としては、透明材料であればよく透明材料であってマイクロレンズなどの材料などを用いる。
【００６５】
さらに、光導波路内に埋め込まれるカラーフィルタ材料の厚さは０.５μｍ以上１μｍ以下としたが、好ましくはカラーフィルタ材料の厚さは０.８μｍ程度である。光透過の減衰を考慮すれば、カラーフィルタ材料の厚さは１μｍ以下であることが好ましく、カラーフィルタ材料の厚さは薄ければ薄いほどよく、この観点からは、カラーフィルタ材料の厚さが、例えば０．３μｍや０.４μｍなど、カラーフィルタ材料が薄膜化できかつカラーフィルタとして使えれば０.５μｍ以下の膜厚であってもよい。
【００６６】
さらに、図１において、２点鎖線で示された入射光は、マイクロレンズ１１Ａの楕円状部分から出て透明の絶縁層３に入り、側壁部分から光導波路内、さらにカラーフィルタ１０に入射している。この場合、透明の絶縁層３（光導波路がない場合には透明の絶縁層３が受光部上に存在する）への光の出入り部分（角部分）で光がそれほど減衰されないので、図１のようにこの絶縁層３の角部分を削らなくてもよく、この絶縁層３の角部分を削ってもよい。
（実施形態２）
上記実施形態１の固体撮像素子では、全ての画素（複数のフォトダイオード領域２）においてＦ値が大きい場合には、その光導波路による効果を発揮することができるが、Ｆ値が小さくなるにつれて入射角が大きくなり、斜め光成分が多くなる。このため、入射光が光導波路に入射される量が減ってフォトダイオード領域２に光が届き難い状態が起こり得る。本実施形態２では、この影響を改善することができる固体撮像素子およびその製造方法について説明する。
【００６７】
図５は、本発明の実施形態２に係る固体撮像素子の要部構成例を示す縦断面図である。
【００６８】
図５において、本実施形態２の固体撮像素子３２は、マイクロレンズ１１Ａが形成された基板部上に、透明材料の平坦化膜１４を介して第２マイクロレンズ１５が形成されている。この第２マイクロレンズ１５は、小Ｆ値においても入射光が光導波路内に十分に導かれるように、各フォトダイオード領域２に対して入射光側にずらして形成（オフセットを持たせて形成）されている。特に、小Ｆ値の場合には、半導体基板１の周辺部において、光が半導体基板１の中央側から斜め方向に入射されるため、フォトダイオード領域２上に複数の第２マイクロレンズ１５を形成すると、入射光がフォトダイオード領域２上に良好に導かれないことがあるからである。本実施形態２では、基板中央部の位置から周辺部の位置に向かうにしたがって、入射光の傾き度合いが大きくなるので、各第２マイクロレンズ１５が、入射光の傾き度合いに応じて、各フォトダイオード領域２に対して基板中央側にずれる量（オフセット量）が大きくなるように配置している。このことにより、Ｆ値が小さい場合においても良好な集光効率を保つことができる。その際、第２マイクロレンズ１５に多少のずれが生じたとしても、マイクロレンズ１１Ａと光導波路とがセルフアライメントにより形成されているため、このずれによる影響をより少なくすることができる。
【００６９】
さらに、図６に示すように、本実施形態２の固体撮像素子３２における変形例の固体撮像素子３２Ａとして、図４においてマイクロレンズ１１Ａ上に形成した反射防止膜１３を残して、その上に平坦化膜１４さらに第２マイクロレンズ１５を形成してもよい。
【００７０】
なお、本実施形態２では、第２マイクロレンズ１５の位置は、入射光の傾き度合いに応じて、フォトダイオード領域２に対してオフセットを持たせて設定したが、これに限らず、第２マイクロレンズ１５および第１マイクロレンズ１１Ａの各位置は、入射光の傾き度合いに応じて、フォトダイオード領域２に対してオフセットを持たせて設定するようにしてもよい。また、第２マイクロレンズ１５の位置は、第１マイクロレンズ１１Ａの位置に対して集光率向上用にオフセットを持たせて設定してもよい。
（実施形態３）
上記実施形態２の固体撮像素子では、第１マイクロレンズ１１Ａ上にさらに集光用の第２マイクロレンズ１５が所定のオフセット（ずれ量）を持たせて位置されている場合について説明したが、本実施形態３では、図７にて後述するが、第１マイクロレンズ１１Ａ上に反射膜が設けられた第１マイクロレンズ１１Ａおよび反射膜１６にレンズ曲面穴１４Ａを開口して、このレンズ曲面穴１４Ａに第２マイクロレンズ１５Ａの形成部分を充填させた光閉じ込め構造を有する場合について説明する。
【００７１】
図７は、本発明の実施形態３に係る固体撮像素子の要部構成例を示す縦断面図である。
【００７２】
図７において、本実施形態３の固体撮像素子３３は、マイクロレンズ１１Ａ上に反射防止膜１３の代わりに、内部に対して光を反射させてフォトダイオード領域２に再び導くための高反射率膜（反射膜）１６を設けて、光を無駄にしない光閉じ込め構造に構成している。
【００７３】
上記構成による本実施形態３の固体撮像素子３３の製造方法について説明すると、図８（ａ）に示すように、高反射率膜１６上に平坦化膜１４を塗布し、レジストマスク２０（光導波路形成時に用いたレジストマスク２０とは各開口部の位置が異なっている）を用いて等方性エッチングにより平坦化膜１４および高反射率膜１６をレンズ曲面状に加工する。これにより、平坦化膜１４およびマイクロレンズ１１Ａに下に凸形（凸レンズ形状）の楕円半球状穴１４Ａが形成され、高反射率膜１６に光が入射される開口部が形成される。
【００７４】
次に、図２（ｉ）および図２（ｈ）の場合と同様に、この基板部上にレンズ材料を均一に塗布した後、レジストマスクを用いてレンズ材料を加工し（中央部分を残すように加工し）、熱によりレンズ材料を溶かすことにより、図８（ｂ）に示すように、楕円半球状穴１４Ａによるセルフアライメントにて第２マイクロレンズ１５Ａを形成する。
【００７５】
これにより、第２マイクロレンズ１５Ａを介して高反射率膜１６の開口部から光を入射させることができ、また、高反射率膜１６のドーム状下面（反射面）によって、基板部側から反射された光を再度フォトダイオード領域２へ戻すことができるため、光閉じ込め構造を構成することができる。
【００７６】
以上により、上記実施形態１〜３によれば、２次元状（またはマトリクス状）に複数のフォトダイオード領域２が設けられた半導体基板１の表面上または半導体基板の表層部上に、内部に複数の配線２１〜２３を含む絶縁層３を有する固体撮像素子３１〜３３、３１Ａ、３１Ｂまたは３２Ａにおいて、フォトダイオード領域２上に光導波路を形成する。その光導波路上の第１マイクロレンズ１１Ａを、光導波路とセルフアライメントにより作製する。絶縁層３の等方性エッチングと異方性エッチングにより光導波路を形成し、その等方性エッチングにより形成された楕円半球状穴３Ａ内にレンズ材料を加工し、熱でレンズ材料を溶かすことにより、楕円半球状穴３Ａのセルフアライメントにより光導波路と第１マイクロレンズ１１Ａが位置決めされた状態で形成される。これによって、集光率を向上させるために受光部上に光導波路を設けた固体撮像素子３１〜３３、３１Ａ、３１Ｂまたは３２Ａにおいて、従来問題になっていた第１マイクロレンズ１１Ａ（オンチップレンズ）のアライメントずれを防ぎ、小Ｆ値においても効率よく入射光を受光部に導くことができる。
【００７７】
なお、上記実施形態１〜３では、光導波路は、フォトダイオード領域２上の対応する位置に設けられた下に凸形の楕円半球状穴３Ａ（平面視では楕円または円、４角形など）の底面またはその一部から半導体基板１の表面側まで半導体基板１の表面と垂直の側壁を有する構成としたが、これに限らず、楕円半球状穴３Ａに代えて半球状穴などのレンズ曲面穴でもよく、また、レンズ曲面穴の底面から半導体基板１の表面側まで、開口部入口側が広がるように傾斜した側壁（図１０のように開口部入口側が順次広がるように傾斜した縦断面テーパ状の側壁）を有する構成とすることができる。
【００７８】
また、上記実施形態１〜３では、レンズ穴形状形成工程および光導波路形状形成工程において、第１マイクロレンズ１１Ａおよび光導波路の各形成形状（各形成用形状）として、同じ所定形状のレジストマスク２０を用いて下に凸形の楕円半球状穴３Ａおよび光導波路ホール１０Ａを形成したが、これに限らず、異なる所定形状（開口部パターン）のレジストマスクを用いてレンズ曲面穴および光導波路ホールを形成してもよい。この場合に、第１マイクロレンズ１１Ａの位置が、光導波路に対して集光率向上用のオフセット（ずれ量）を持たせて設定されている。
【００７９】
さらに、上記実施形態１〜３では、特に説明しなかったが、上記実施形態１〜３の固体撮像素子３１〜３３、３１Ａ、３１Ｂおよび３２Ａの少なくともいずれかを撮像部に用いた例えばデジタルビデオカメラ、デジタルスチルカメラなどのデジタルカメラや、画像入力カメラ、スキャナ、ファクシミリ、カメラ付き携帯電話装置などの画像入力デバイスを有した電子情報機器について説明する。本発明の電子情報機器は、本発明の上記実施形態１〜３の固体撮像装置３１〜３３、３１Ａ、３１Ｂおよび３２Ａの少なくともいずれかを撮像部に用いて得た高品位な画像データを記録用に所定の信号処理した後にデータ記録する記録メディアなどのメモリ部と、この画像データを表示用に所定の信号処理した後に液晶表示画面などの表示画面上に表示する液晶表示装置などの表示手段と、この画像データを通信用に所定の信号処理をした後に通信処理する送受信装置などの通信手段と、この画像データを印刷（印字）して出力（プリントアウト）する画像出力手段とのうちの少なくともいずれかを有している。
【００８０】
以上のように、本発明の好ましい実施形態１〜３を用いて本発明を例示してきたが、本発明は、この実施形態１〜３に限定して解釈されるべきものではない。本発明は、特許請求の範囲によってのみその範囲が解釈されるべきであることが理解される。当業者は、本発明の具体的な好ましい実施形態１〜３の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００８１】
本発明は、集光効率を高めるために受光部上にオンチップレンズを設け、受光部とオンチップレンズ間に光導波路を設けた固体撮像素子およびその製造方法、この製造方法により作製された固体撮像素子を、画像入力デバイスとして撮像部に用いた例えばデジタルビデオカメラおよびデジタルスチルカメラなどのデジタルカメラや、画像入力カメラ、スキャナ、ファクシミリ、カメラ付き携帯電話装置などの電子情報機器の分野において、第１マイクロレンズのアライメントずれによる従来の入射光の減少を抑制することで、光導波路により受光部へ光を効率よく導くことができるため、集光率を向上させて固体撮像素子の感度を向上させることができる。また、受光部が等間隔でなくても、光導波路側にオフセットを持たせることにより、より効率的に各受光部へ光を導くことができる。さらに、セルフアラインメントにより作製された第１マイクロレンズ上にさらに第２マイクロレンズを設けたり、この第２マイクロレンズにオフセットを持たせることにより、小Ｆ値においても良好な集光効率を得ることができる。
【図面の簡単な説明】
【００８２】
【図１】本発明の実施形態１に係る固体撮像素子の要部構成例を示す縦断面図である。
【図２Ａ】（ａ）〜（ｅ）は、本発明の実施形態１に係る固体撮像素子の製造方法（その１）を説明するための要部縦断面図である。
【図２Ｂ】（ｆ）〜（ｊ）は、本発明の実施形態１に係る固体撮像素子の製造方法（その２）を説明するための要部縦断面図である。
【図３】図１の固体撮像素子において、光導波路内の反射膜と絶縁層との間に絶縁膜を設けた場合の変形例を示す要部縦断面図である。
【図４】図１の固体撮像素子において、第１マイクロレンズ上に反射防止膜を設けた場合の変形例を示す要部縦断面図である。
【図５】本発明の実施形態２に係る固体撮像素子の要部構成例を示す縦断面図である。
【図６】図５の固体撮像素子において、第１マイクロレンズ上に反射防止膜を設けた場合の変形例を示す要部縦断面図である。
【図７】本発明の実施形態３に係る固体撮像素子の要部構成例を示す縦断面図である。
【図８】（ａ）および（ｂ）は、図７の固体撮像素子の製造方法を説明するための要部縦断面図である。
【図９】受光部上に光導波路を設けた従来の固体撮像素子の要部構成例を示す縦断面図である。
【図１０】受光部上に光導波路を設けた従来の他の固体撮像素子の要部構成例を示す縦断面図である。
【符号の説明】
【００８３】
１  半導体基板
２  フォトダイオード領域（受光部）
３  絶縁層
３Ａ  楕円半球状穴
５  反射膜（高反射率薄膜）
９  エッチングストッパ膜
１０  カラーフィルタ
１０Ａ  光導波路ホール
１１Ａ  第１マイクロレンズ
１２  絶縁膜
１３  反射防止膜
１４  平坦化膜
１５  第２マイクロレンズ
１６  高反射率薄膜
２０  レジストマスク
２０Ａ  開口部
２１〜２３  配線層
３１〜３３，３１Ａ，３１Ｂ，３２Ａ  固体撮像素子
【図１】
2007287819.tif 000003
【図２Ａ】
2007287819.tif 000004
【図２Ｂ】
2007287819.tif 000005
【図３】
2007287819.tif 000006
【図４】
2007287819.tif 000007
【図５】
2007287819.tif 000008
【図６】
2007287819.tif 000009
【図７】
2007287819.tif 000010
【図８】
2007287819.tif 000011
【図９】
2007287819.tif 000012
【図１０】
2007287819.tif 000013